따라서 본 발명 에서 는 적정 수준 으로 강의 경도 를 유지 하 기 위해 소재 절 단전 단계 에서 로우 어닐링 ( LA : Low Annealing ) 처리 를 추가 하 였 다 . 로우 어닐링 ( LA : Low Annealing ) 처리 는 도 2 에 도시 된 바 와 같이 , 850 ℃ 에서 20 분 간 유지 하 고 , 710 ℃ 에서 20 분 간 유지 하 는 2 단 어닐링 후 에 냉각 하 는 열처리 이 다 . 이 에 따라 HB 260 이상 이 었 던 원 소재 의 경도 가 HB 200 근처 로 낮 아지므로 절단 성 및 단조성 이 용이 해진다 .